"原油回収増進法のための中和不完全なアルキルキシレンスルホン酸組成物であって、下記一般式を有する化合物の混合物である組成物:式中、Rは炭素原子約10~約58個を含むアルキル基であり、そしてMは一価の陽イオンである、ただし、組合せる化合物a及びbのアルキルキシレン部は、全体として中和不完全なアルキルキシレンスルホン酸組成物のうちの少なくとも85がアルキル-オルト-キシレンであり、そして化合物aは、全体として中和不完全なアルキルキシレンスルホン酸組成物に基づき約80乃至約98の範囲にて存在する。組合せ化合物a及びbのアルキルキシレン部が、全体として中和不完全なアルキルキシレンスルホン酸組成物のうちの少なくとも95においてアルキル-オルト-キシレンである請求項1に記載の中和不完全なアルキルキシレンスルホン酸組成物。化合物aが、全体として中和不完全なアルキルキシレンスルホン酸組成物に基づき約85乃至約95の範囲にて存在する請求項1に記載の中和不完全なアルキルキシレンスルホン酸組成物。化合物aが、全体として中和不完全なアルキルキシレンスルホン酸組成物に基づき約87乃至約92の範囲にて存在する請求項3に記載の中和不完全なアルキルキシレンスルホン酸組成物。一価の陽イオンがアルカリ金属である請求項1に記載の中和不完全なアルキルキシレンスルホン酸組成物。アルカリ金属がナトリウムである請求項5に記載の中和不完全なアルキルキシレンスルホン酸組成物。一価の陽イオンがアンモニウムイオンまたは有機アンモニウムイオンである請求項1に記載の中和不完全なアルキルキシレンスルホン酸組成物。アルキル基が、炭素原子約10~約58個を含む線状アルファオレフィン又は異性化オレフィンから誘導されたものである請求項1に記載の中和不完全なアルキルキシレンスルホン酸組成物。アルキル基が、炭素原子約10~約40個を含む線状アルファオレフィンまたは異性化オレフィンから誘導されたものである請求項8に記載の中和不完全なアルキルキシレンスルホン酸組成物。アルキル基が、炭素原子約12~約30個を含む線状アルファオレフィン又は異性化オレフィンから誘導されたものである請求項9に記載の中和不完全なアルキルキシレンスルホン酸組成物。組合せる化合物a及びbのアルキルキシレン部が、4-アルキル-1,2-ジメチルベンゼン異性体を約70より多く含む請求項1に記載の中和不完全なアルキルキシレンスルホン酸組成物。組合せる化合物a及びbのアルキルキシレン部が、4-アルキル-1,2-ジメチルベンゼン異性体を約80より多く含む請求項11に記載の中和不完全なアルキルキシレンスルホン酸組成物。組合せる化合物a及びbのアルキルキシレン部が、4-アルキル-1,2-ジメチルベンゼン異性体を少なくとも90含む請求項12に記載の中和不完全なアルキルキシレンスルホン酸組成物。アルキル基が、アルキル鎖長部が約40乃至約80のC12-C20および約5乃至約15のC32-C58を含んでなるアルキル鎖長分布を有する請求項1に記載の中和不完全なアルキルキシレンスルホン酸組成物。アルキル鎖長分布が、約50乃至約70のC12-C20および約5乃至約15のC32-C58を含む請求項14に記載の方法。アルキル鎖長分布が約8乃至約12のC32-C58を含む請求項15に記載の方法。地下の炭化水素含有層から原油を回収する方法であって、下記の工程からなる方法:a下記一般式を有する化合物の混合物である中和不完全なアルキルキシレンスルホン酸組成物を原油の回収に有効な量で含む水溶液を、地下層に圧入する工程:式中、Rは炭素原子約10~約58個を含むアルキル基であり、そしてMは一価の陽イオンである、ただし、組合せる化合物i及びiiのアルキルキシレン部は、全体として中和不完全なアルキルキシレンスルホン酸組成物のうちの少なくとも85でアルキル-オルト-キシレンであり、そして化合物iは、全体として中和不完全なアルキルキシレンスルホン酸組成物に基づき約80乃至約98の範囲で存在する、そしてb原油を地下層に圧入した水溶液と置換し、それにより生産井から炭化水素を回収する工程。工程aにおいて中和不完全なアルキルキシレンスルホン酸組成物が、水溶液の全質量の約0.03質量乃至約2.0質量の範囲にて存在する請求項17に記載の方法。中和不完全なアルキルキシレンスルホン酸組成物が、水溶液の全質量の約0.1質量乃至約1.5質量の範囲にて存在する請求項18に記載の方法。中和不完全なアルキルキシレンスルホン酸組成物が、水溶液の全質量の約0.3質量乃至約1.0質量の範囲にて存在する請求項19に記載の方法。中和不完全なアルキルキシレンスルホン酸組成物が、水溶液の全質量の約0.5質量乃至約0.8質量の範囲にて存在する請求項20に記載の方法。工程aにおいて化合物iが、全体として中和不完全なアルキルキシレンスルホン酸組成物に基づき約85乃至約95の範囲にて存在する請求項17に記載の方法。工程aにおいて化合物iが、全体として中和不完全なアルキルキシレンスルホン酸組成物に基づき約87乃至約92の範囲にて存在する請求項22に記載の方法。化合物iにおいて一価の陽イオンがアルカリ金属である請求項17に記載の方法。アルカリ金属がナトリウムである請求項24に記載の方法。化合物iの一価の陽イオンがアンモニウムイオンまたは有機アンモニウムイオンである請求項17に記載の方法。工程aにおいて化合物i及びiiのアルキル基が、炭素原子約10~約58個を含む線状アルファオレフィン又は異性化オレフィンから誘導されたものである請求項19に記載の方法。工程aにおいて化合物i及びiiのアルキル基が、炭素原子約10~約40個を含む線状アルファオレフィン又は異性化オレフィンから誘導されたものである請求項27に記載の方法。工程aにおいて化合物i及びiiのアルキル基が、炭素原子約12~約30個を含む線状アルファオレフィン又は異性化オレフィンから誘導されたものである請求項28に記載の方法。工程aにおいて組合せる化合物i及びiiのアルキルキシレン部が、4-アルキル-1,2-ジメチルベンゼン異性体を約70より多く含む請求項17に記載の方法。工程aにおいて組合せる化合物i及びiiのアルキルキシレン部が、4-アルキル-1,2-ジメチルベンゼン異性体を約80より多く含む請求項30に記載の方法。工程aにおいて組合せ化合物i及びiiのアルキルキシレン部が、4-アルキル-1,2-ジメチルベンゼン異性体を少なくとも90含む請求項31に記載の方法。工程aにおいて化合物i及びiiのアルキル基が、アルキル鎖長部が約40乃至約80のC12-C20および約5乃至約15のC32-C58を含んでなるアルキル鎖長分布を有する請求項17に記載の方法。アルキル鎖長分布が、約50乃至約70のC12-C20および約5乃至約15のC32-C58を含む請求項33に記載の方法。アルキル鎖長分布が約8乃至約12のC32-C58を含む請求項34に記載の方法。地下層の炭化水素が含ろう原油である請求項17に記載の方法。該方法が更に、工程aの水溶液の圧入と同時に又はそれに続いて、工程aの水溶液を地下層に後押しするのに有効な量のポリマーを地下層に圧入して原油を置換し、それにより生産井から炭化水素を回収することを含む請求項17に記載の方法。ポリマーが、ポリサッカライド、アクリルアミドまたは部分加水分解ポリアクリルアミドである請求項37に記載の方法。該方法が更に、工程aの水溶液の圧入と同時に又はそれに続いて、工程aの水溶液を地下層に後押しするのに有効な量の水を地下層に圧入して原油を置換し、それにより生産井から炭化水素を回収することを含む請求項17に記載の方法。該方法が更に、ポリマーの圧入と同時に又はそれに続いて、工程aの水溶液を地下層に後押しするのに有効な量の水を地下層に圧入して原油を置換し、それにより生産井から炭化水素を回収することを用いる請求項37に記載の方法。工程aで水溶液が更に、分子量が約60乃至約1200の範囲にある補助界面活性剤を含む請求項17に記載の方法。補助界面活性剤が、アルコール、アルコールエーテル、ポリアルキレングリコール、ポリオキシアルキレングリコール、ポリオキシアルキレングリコールエーテルまたはそれらの混合物である請求項41に記載の方法。ポリオキシアルキレングリコールエーテルが、エチレングリコールモノアルキル又はモノフェニルエーテル、ジエチレングリコールモノアルキル又はモノフェニルエーテル、トリエチレングリコールモノアルキル又はモノフェニルエーテル、ポリエチレングリコールモノフェニルエーテル、ポリプロピレングリコールモノフェニルエーテルまたはそれらの混合物である請求項42に記載の方法。ポリオキシアルキレングリコールが、ポリオキシエチレングリコール、またはポリオキシプロピレングリコールまたはそれらの混合物である請求項43に記載の方法。工程aにおいて補助界面活性剤が、水溶液の全質量の約0.03質量乃至約2.0質量の範囲にある請求項41に記載の方法。補助界面活性剤が、水溶液の全質量の約0.1質量乃至約1.5質量の範囲にて存在する請求項45に記載の方法。補助界面活性剤が、水溶液の全質量の約0.3質量乃至約1.0質量の範囲にて存在する請求項46に記載の方法。補助界面活性剤が、水溶液の全質量の約0.5質量乃至約0.8質量の範囲にて存在する請求項47に記載の方法。本発明は、原油回収増進法のための中和不完全なアルキルキシレンスルホン酸組成物に関する。また、本発明は、地下油層からの原油の回収を増進させる方法であって、本発明の中和不完全なアルキルキシレンスルホン酸組成物を用いる方法にも関する。本発明は、原油回収増進EOR法のための中和不完全なアルキルキシレンスルホン酸組成物に関する。また、本発明は、本発明の中和不完全なアルキルキシレンスルホン酸組成物を用いて地下油層からの原油の回収を増進させる方法にも関する。中和不完全なアルキルキシレンスルホン酸組成物は水性媒体中で用いられる。この方法では任意に、アルコール、アルコールエーテル、ポリアルキレングリコール、ポリオキシアルキレングリコールおよび/またはポリオキシアルキレングリコールエーテルなどの好適な補助界面活性剤も用いる。本発明の中和不完全なアルキルキシレンスルホン酸が、完全に中和したアルキルキシレンスルホン酸に比べて、IFTの低いEOR用界面活性剤となることを発見した。先行技術ではEORに使用されている界面活性剤が完全に中和されたスルホネートであるので、この結果は驚異的である。また、本発明のアルキルキシレンスルホン酸を製造するのに使用されたアルキルキシレンが、4-アルキル-1,2-ジメチルベンゼン異性体を70より多く含んでいる場合に、アルキルキシレンスルホン酸がIFTの低いEOR用界面活性剤となることも発見した。特には、本発明は、原油回収増進法のための中和不完全なアルキルキシレンスルホン酸組成物であって、下記一般式を有する化合物の混合物である組成物に関する:式中、Rは炭素原子約10~約58個を含むアルキル基であり、そしてMは一価の陽イオンである、ただし、組合せる化合物a及びbのアルキルキシレン部は、少なくとも85でアルキル-オルト-キシレンであり、そして化合物aは、全体として中和不完全なアルキルキシレンスルホン酸組成物に基づき約80乃至約98の範囲で存在する。化合物a及びbのアルキルキシレン部は、全体として中和不完全なアルキルキシレンスルホン酸組成物のうちの少なくとも95でアルキル-オルト-キシレンであることが好ましい。化合物aは、全体として中和不完全なアルキルキシレンスルホン酸組成物に基づき約85乃至約95の範囲で存在することが好ましい。より好ましくは化合物aは、全体として中和不完全なアルキルキシレンスルホン酸組成物に基づき約87乃至約92の範囲で存在する。中和アルキルキシレンスルホン酸化合物aの一価の陽イオンは、アルカリ金属である。好ましくは、アルカリ金属はナトリウムである。中和アルキルキシレンスルホン酸化合物の一価の陽イオンは、アンモニウムイオンであっても有機アンモニウムイオンであってもよい。上記中和不完全なアルキルキシレンスルホン酸組成物で化合物a及びbのアルキル基は、炭素原子約10~約58個を含む線状アルファオレフィン又は異性化オレフィンから誘導されたものである。好ましくはアルキル基は、炭素原子約10~約40個を含む線状アルファオレフィン又は異性化オレフィンから誘導されたものである。より好ましくはアルキル基は、炭素原子約12~約30個を含む線状アルファオレフィン又は異性化オレフィンから誘導されたものである。中和不完全なアルキルキシレンスルホン酸組成物において組合せる化合物a及びbのアルキルキシレン部は、4-アルキル-1,2-ジメチルベンゼン異性体を約70より多く含む。好ましくは、中和不完全なアルキルキシレンスルホン酸組成物において組合せる化合物a及びbのアルキルキシレン部は、4-アルキル-1,2-ジメチルベンゼン異性体を約80より多く含む。より好ましくは、中和不完全なアルキルキシレンスルホン酸組成物において組合せる化合物a及びbのアルキルキシレン部は、4-アルキル-1,2-ジメチルベンゼン異性体を少なくとも90含む。4-アルキル-1,2-ジメチルベンゼンおよび3-アルキル-1,2-ジメチルベンゼンの構造を以下に記す。上記中和不完全なアルキルキシレンスルホン酸組成物において組合せる化合物a及びbでアルキル基のキシレン部への結合は、全体として中和不完全なアルキルキシレンスルホン酸組成物のうちの少なくとも40にてアルキル鎖に沿って2位より高位の位置にある。好ましくは、アルキル基のキシレン部への結合は、全体として中和不完全なアルキルキシレンスルホン酸組成物のうちの少なくとも45であり、アルキル鎖に沿って2位より高位の位置にある。好ましくは、アルキル基のキシレン部への結合は、全体として中和不完全なアルキルキシレンスルホン酸組成物のうちの少なくとも60であり、アルキル鎖に沿って2位より高位の位置にある。キシレン部に対するアルキル基の炭素鎖の種々の結合位置に関する構造を以下に記す。上記構造においてxとyの値は、炭素鎖におけるアルキル基のキシレン部への結合を規定している。例えば、C12アルキル基でxが2でyが9の値は、アルキル基の結合がアルキル炭素鎖の3位にあることに該当する。よって、xy1が10から58の間にある場合に、xとyが分かればアルキル基のキシレン部への結合がC10からC58の間の対応する鎖長部にあることになる。上記中和不完全なアルキルキシレンスルホン酸組成物において化合物a及びbのアルキル基は、広いアルキル鎖長分布を有している。好ましいアルキル鎖長分布は、約40乃至約80のC12-C20を含んでいる。より好ましいアルキル鎖長分布は、約50乃至約70のC12-C20を含んでいる。上部の重質なアルキル鎖長範囲C32-C58は、アルキル基のうち最大約5乃至約15を占めていてもよく、好ましくは、上部の重質なアルキル鎖長範囲C32-C58は、アルキル基のうち最大約8乃至約12を占めていてもよい。本発明のまた別の態様は、地下の炭化水素含有層から原油を回収する方法であって、下記の工程からなる方法に関する:a下記一般式を有する化合物の混合物である中和不完全なアルキルキシレンスルホン酸組成物を原油の回収に有効な量で含む水溶液を、地下層に圧入する工程:式中、Rは炭素原子約10~約58個を含むアルキル基であり、そしてMは一価の陽イオンである、ただし、組合せ化合物a及びbのアルキルキシレン部は、少なくとも85でアルキル-オルト-キシレンであり、そして化合物aは、全体として中和不完全なアルキルキシレンスルホン酸組成物に基づき約80乃至約98の範囲で存在する、そしてb原油を地下層に圧入した水溶液と置換し、それにより生産井から炭化水素を回収する工程。上記方法の工程aにおいて、中和不完全なアルキルキシレンスルホン酸組成物は、水溶液の全質量の約0.03質量乃至約2.0質量の範囲にて存在する。好ましくは、組成物は水性組成物の全質量の約0.1質量乃至約1.5質量の範囲にて存在する。より好ましくは、組成物は水性組成物の全質量の約0.3質量乃至約1.0質量の範囲にて存在し、そして最も好ましくは、組成物は水性組成物の全質量の約0.5質量乃至約0.8質量の範囲にて存在する。上記方法で工程aにおける化合物i及びiiのアルキルキシレン部は、全体として中和不完全なアルキルキシレンスルホン酸組成物に基づき少なくとも95でアルキル-オルト-キシレンであることが好ましい。上記方法で工程aにおける化合物iは、全体として中和不完全なアルキルキシレンスルホン酸組成物に基づき約85乃至約95の範囲で存在することが好ましい。より好ましくは、工程aの化合物iは、全体として中和不完全なアルキルキシレンスルホン酸組成物に基づき約87乃至約92の範囲で存在する。上記方法の工程aにおける化合物iの一価の陽イオンは、アルカリ金属である。好ましくは、アルカリ金属はナトリウムである。工程aで一価の陽イオンは、アンモニウムイオンであっても有機アンモニウムイオンであってもよい。上記方法の工程aにおける化合物i及びiiのアルキル基は、炭素原子約10~約58個を含む線状アルファオレフィン又は異性化オレフィンから誘導されたものである。好ましくはアルキル基は、炭素原子約10~約40個を含む線状アルファオレフィン又は異性化オレフィンから誘導されたものである。より好ましくはアルキル基は、炭素原子約12~約30個を含む線状アルファオレフィン又は異性化オレフィンから誘導されたものである。中和不完全なアルキルキシレンスルホン酸組成物において組合せる化合物a及びbのアルキルキシレン部は、4-アルキル-1,2-ジメチルベンゼン異性体を約70より多く含む。好ましくは、中和不完全なアルキルキシレンスルホン酸組成物において組合せる化合物a及びbのアルキルキシレン部は、4-アルキル-1,2-ジメチルベンゼン異性体を約80より多く含む。より好ましくは、中和不完全なアルキルキシレンスルホン酸組成物において組合せる化合物a及びbのアルキルキシレン部は、4-アルキル-1,2-ジメチルベンゼン異性体を少なくとも90含む。4-アルキル-1,2-ジメチルベンゼンおよび3-アルキル-1,2-ジメチルベンゼンの構造を以下に記す。上記方法において工程aにて組合せる化合物i及びiiのアルキル基は、全体として中和不完全なアルキルキシレンスルホン酸組成物に基づき少なくとも40で、アルキル鎖に沿って2位より高位の位置でキシレン部に結合している。好ましくはアルキル基は、全体として中和不完全なアルキルキシレンスルホン酸組成物に基づき少なくとも45で、アルキル鎖に沿って2位より高位の位置でキシレン部に結合している。より好ましくはアルキル基は、全体として中和不完全なアルキルキシレンスルホン酸組成物に基づき少なくとも60であり、アルキル鎖に沿って2位より高位の位置でキシレン部に結合している。キシレン部に対するアルキル基の炭素鎖の種々の結合位置に関する構造を以下に記す。上記構造においてxとyの値は、炭素鎖におけるアルキル基のキシレン部への結合を規定している。例えば、C12アルキル基でxが2でyが9の値は、アルキル基の結合がアルキル炭素鎖の3位にあることに該当する。よって、xy1が10から58の間にある場合に、xまたはyが分かればアルキル基のキシレン部への結合がC10からC58の間の対応する鎖長にあることになる。上記方法の工程aにおいて、化合物i及びiiのアルキル基は、広いアルキル鎖長分布を有している。好ましいアルキル鎖長分布は、約40乃至約80のC12-C20を含んでいる。より好ましいアルキル鎖長分布は、約50乃至約70のC12-C20を含んでいる。上側の重質なアルキル鎖長範囲C32-C58は、アルキル基のうちの約5乃至約15を占めていてもよく、好ましくは、上側の重質なアルキル鎖長範囲C32-C58は、アルキル基のうちの約8乃至約12を占めていてよい。上記の方法は更に、工程aの水溶液の圧入と同時に又はそれに続いて、工程aの水溶液を地下層に後押しするのに有効な量のポリマーを地下層に圧入して原油を置換し、それにより生産井から炭化水素を回収することを用いる。上記方法でポリマーは、ポリサッカライド、ポリアクリルアミドまたは部分加水分解ポリアクリルアミドなど任意の好適なポリマーであってよい。上記の方法は更に、工程aの水溶液の圧入と同時に又はそれに続いて、工程aの水溶液を地下層に後押しするのに有効な量の水を地下層に圧入して原油を置換し、それにより生産井から炭化水素を回収することを用いる。上記の方法は更に、ポリマーの圧入と同時に又はそれに続いて、工程aの水溶液または上記ポリマーを地下層に後押しするのに有効な量の水を地下層に圧入して原油を置換し、それにより生産井から炭化水素を回収することを用いる。上記方法で地下層の炭化水素としては含ろう原油を挙げることができる。上記方法の工程aで水溶液には更に、分子量が約60乃至約1200の範囲にある補助界面活性剤が用いられる。上記方法で補助界面活性剤は、アルコール第一級、第二級、第三級又はそれらの混合物、アルコールエーテル、ポリアルキレングリコール、ポリオキシアルキレングリコール、ポリオキシアルキレングリコールエーテル、またはそれらの混合物であってよい。ポリオキシアルキレングリコールエーテルは、任意のC1-C8モノアルキルエーテルであってよく、例えばエチレン又はプロピレングリコールモノアルキル又はモノフェニルエーテル、ジエチレン又はジプロピレングリコールモノアルキル又はモノフェニルエーテル、トリエチレン又はトリプロピレングリコールモノアルキル又はモノフェニルエーテル、ポリエチレングリコールモノフェニルエーテル、ポリプロピレングリコールモノフェニルエーテル、またはそれらの混合物がある。ポリオキシアルキレングリコールの例としては、ポリオキシエチレングリコール、およびポリオキシプロピレングリコール、またはそれらの混合物がある。上記方法で工程aで補助界面活性剤は、水溶液の全質量の約0.03質量乃至約2.0質量の範囲にある。好ましくは、補助界面活性剤は水性組成物の全質量の約0.1質量乃至約1.5質量の範囲にある。より好ましくは、補助界面活性剤は水性組成物の全質量の約0.3質量乃至約1.0質量の範囲にあり、そして最も好ましくは、補助界面活性剤は水性組成物の全質量の約0.5質量乃至約0.8質量の範囲にある。本発明の中和不完全なアルキルキシレンスルホン酸が、完全に中和したアルキルキシレンスルホン酸に比べて、IFTの低いEOR用界面活性剤となることを発見した。先行技術ではEORに使用されている界面活性剤が完全に中和されたスルホネートであるので、この結果は驚異的である。また、本発明のアルキルキシレンスルホン酸を製造するのに用いられるアルキルキシレンが、4-アルキル-1,2-ジメチルベンゼン異性体を70より多く含んでいると、アルキルキシレンスルホン酸がIFTの低いEOR用界面活性剤となることも発見した。[定義]以下の用語は、本明細書で使用するとき、特に断わらない限りは以下の意味を有する:有効成分又は有効成分群は、本明細書で使用するとき、本発明に記載するナトリウムアルキルキシレンスルホネート及びスルホン酸の濃度を意味する。有効成分量の計算を実施例4に記載し、またそのデータを第2表にまとめて示す。アルキレートは、本明細書で使用するとき、本発明の全体として中和された、あるいは中和が不完全なスルホン酸を製造するのに用いられるアルキルキシレンを意味する。アルキルキシレンは、キシレンと炭素原子約10~約58個を含む線状アルファオレフィン又は異性化オレフィンとを用いて製造された。線状アルファオレフィン又は異性化オレフィンは、好ましくは炭素原子約10~約40個、より好ましくは炭素原子約12~約30個を含む。アルカリ金属は、本明細書で使用するとき、周期表の1A族金属を意味する。アルコキシドは、アルコールと反応性金属との反応生成物として生成しうる化合物を意味する。補助界面活性剤は、本明細書では、原油回収増進法で陰イオン界面活性剤と共に使用される非イオン界面活性剤を意味する。一般に非イオン界面活性剤は、多価イオンに対する許容度が若干高く、水溶性であり、そしてアルカリ性塩水と原油間の界面張力が広範囲にわたって低く安定している。また、界面活性剤の粘度も減少している。原油回収増進又はEORは、本明細書で使用するとき、地下油層からの炭化水素の回収を増進させる方法を意味する。油田の開発には、置換流体又はガスを圧入井に導入して油層から原油を生産井に後押しすることにより、置換効率または掃攻効率を高める技術を使用することができる。ガスクロマトグラフィ又はGCは、本明細書で使用するとき、気液相クロマトグラフィを意味する。異性化オレフィンは、本明細書で使用するとき、異性化条件に処された結果、現存オレフィン種の分布および/またはアルキル鎖に沿った分枝の導入が交互に生じているアルファオレフィンを意味する。界面張力又はIFTは、本明細書で使用するとき、油と水間の界面張力を意味する。高度の原油回収増進を達成するためには、油層内の油と水間の界面張力を約0.01ダイン/センチメートルまで低減する必要がある。このように極度に低い界面張力は、スピニングドロップ張力計を使用して測定される。公知の任意の界面張力測定法によっても界面張力を測定することができる。マイクロエマルジョンは、本明細書で使用するとき、油、水、界面活性剤および任意に一種以上の電解質からなる安定なミセル溶液を意味する。マイクロエマルジョンは、平均粒径が直径およそ数ナノメートルであるようなエマルジョンと定義される。中和したとは、本明細書で使用するとき、アルカリ金属水酸化物、酸化物及び/又はアルコキシド、アンモニア、有機アンモニウム陽イオンまたはアルカノールアンモニウム陽イオンなどの無機又は有機塩基で中和したアルキルキシレンスルホン酸を意味する。最適塩分又は中点塩分は、本明細書で使用するとき、界面張力を最小にして原油の回収を最大にするのに必要な水性相の塩の量を意味する。中和不完全は、本明細書で使用するとき、無機又は有機塩基で中和したアルキルキシレンスルホン酸であって、残存する非中和アルキルキシレンスルホン酸が、中和アルキルキシレンスルホン酸組成物の全質量に基づき少なくとも2質量であるスルホン酸を意味する。ここで規定する中和のパーセントは、使用された塩基の質量をアルキルキシレンスルホン酸全部を中和するのに必要な塩基の質量で割算して、パーセントで表したものである。含ろう原油は、本明細書で使用するとき、通常はパラフィンや芳香族炭化水素など各種の軽質及び中間炭化水素、ワックスパラフィン、および樹脂やアスファルテンなど他の各種の重質有機化合物からなる原油を意味する。特に断わらない限り、パーセントは全て質量であり、そして圧力は大気圧である。本発明は、原油回収増進法のための中和不完全なアルキルキシレンスルホン酸組成物に関する。驚くべきことには、本発明の中和不完全なアルキルキシレンスルホン酸組成物が、100中和したアルキルキシレンスルホン酸に比べて低い界面張力を与えることを発見した。界面張力の顕著な減少は、アルキルキシレンスルホン酸の中和を10低減すると観察される。先行技術では原油回収増進技術のための界面活性剤攻法にアルキルアリールスルホネートを使用するのに、完全に中和した又は炭酸塩化した過塩基性アルキルアリールスルホン酸が用いられるので、この結果は予測し得ないものであった。この結果が驚異的であった別の理由は、原油回収増進法において先行技術でよく知られているアルカリ攻法の使用にある。水酸化ナトリウムなどのアルカリ剤を水攻法過程で添加すると、これらの薬剤が原油に自然に生じた有機酸と反応して界面活性剤が生成し、それらが油層内で通常の界面活性剤と同じように油と水間の界面張力を減少させる。炭素原子約10~約58個を含むアルキルキシレンをキシレンから製造した。キシレンをアルキル化するのに、アルキル化触媒であるトリフルオロメタンスルホン酸CF3SO3H、および三塩化アルミニウムAlCl3を使用した。アルキル化触媒の性質が、キシレン環のアルキル化位置を決めるのに重要な役割を果たしている。13C-NMR分析は、三塩化アルミニウムが一般に、4-アルキル-1,2-ジメチルベンゼン4-アルキル-オルト-キシレンを、生成するアルキルキシレンの全量に基づき90より多い収率で与えることを示した。一方、アルキル化触媒としてトリフルオロメタンスルホン酸を用いると、4-アルキル-1,2-ジメチルベンゼン4-アルキル-オルト-キシレンと3-アルキル-1,2-ジメチルベンゼン3-アルキル-オルト-キシレンの混合物が得られる。一般に、3-アルキル-1,2-ジメチルベンゼン3-アルキル-オルト-キシレンの収率は、生成するアルキルキシレンの全量に基づき約30である。IFTデータから驚くべきことには、4-アルキル-1,2-ジメチルベンゼン4-アルキル-オルト-キシレンを用いて製造した中和不完全なアルキルキシレンスルホン酸が、3-アルキル-1,2-ジメチルベンゼン3-アルキル-オルト-キシレンを用いて製造した中和不完全なアルキルキシレンスルホン酸で得られたIFTデータよりも、低いIFTデータを与えたことを発見した。同様にIFTデータから、低いIFTデータを得るのにキシレン部へのアルキル基の炭素鎖に沿った結合位置が重要であるという驚くべき発見もあった。アルキル基がアルキル炭素鎖に沿って2位より高い位置でキシレン部に結合することが、IFTの低いEOR用界面活性剤をもたらす。全体として中和不完全なアルキルキシレンスルホン酸組成物のうちの少なくとも40が、アルキル炭素鎖に沿って2位より高い位置での結合を有していることが好ましい。アルキル炭素鎖に沿った結合位置を決定するのに、ガスクロマトグラフィGCおよび13C核磁気共鳴分光法13C-NMRを使用した。アルキル炭素鎖に沿って2位より高位の位置での結合を40より多く有する中和不完全なスルホン酸組成物は、内部二重結合を有する予備異性化オレフィンを用いることにより得ることができる。また、本発明は、地下油層からの原油の回収を増進させる方法であって、有効な量の本発明の中和不完全なアルキルキシレンスルホン酸組成物を含む水溶液を地下層に圧入することを含む方法にも関する。中和不完全なアルキルキシレンスルホン酸組成物は、化合物aの一価陽イオンで中和したアルキルキシレンスルホン酸と、化合物bのアルキルキシレンスルホン酸との混合物である。任意の好適な補助界面活性剤を、本発明のアルキルキシレンスルホン酸と共に使用することができる。そのような補助界面活性剤の例としては、アルコール、アルコールエーテル、ポリアルキレングリコール、ポリオキシアルキレングリコール、およびポリオキシアルキレングリコールエーテルがあり、界面活性剤攻法に本発明の中和不完全なアルキルキシレンスルホン酸組成物と一緒に任意に使用することができる。[アルキルキシレンの製造]本発明の中和不完全なアルキルキシレンスルホン酸の製造に使用されるアルキルキシレンは、ノルマルアルファオレフィンおよび異性化オレフィンを用いて、当該分野の熟練者には知られている任意の方法で製造することができる。一般にアルキルキシレンは、酸触媒ブレーンステズ酸またはルイス酸、例えばフッ化水素、トリフルオロメタンスルホン酸または三塩化アルミニウムを使用して製造することができる。トリフルオロメタンスルホン酸はアルキル化反応ではフッ化水素に似ていて、危険なフッ化水素の取扱いを避けるために実験室ではその使用が好ましい。アルキル化反応は一般に、キシレンとオレフィンのモル比が1:15乃至25:1で行う。工程温度は約0°C乃至約200°Cの範囲であってよい。オレフィンの沸点が高くなるにつれて、液相で工程を行うことが好ましい。アルキル化工程は、バッチ式でも連続式でも実施することができる。バッチ式で代表的な方法は撹拌式オートクレーブを使用することであり、それを所望の反応温度に加熱してもよいし、あるいは冷却してもよい。反応の最後に触媒を再循環させるか、あるいは加水分解する。[ノルマルアルファオレフィンの異性化操作]ノルマルアルファオレフィンの異性化は、少なくとも二種類の固体又は液体の酸性触媒を使用して遂行される。固体触媒は、少なくとも一種類の金属酸化物を有し、平均孔径が5.5オングストローム未満であることが好ましい。より好ましくは、固体触媒は一次元の細孔系を持つ分子篩、例えばSM-3、MAPO-11、SPO-11、SSZ-32、ZSM-23、MAPO-39、SAPO-39、ZSM-22またはSSZ-20である。異性化に使用できる他の可能な固体酸性触媒としては、ZSM-35、SUZ4、NU-23、NU-87および天然又は合成フェリエライトを挙げることができる。これらの分子篩は、当該分野ではよく知られ、そしてローズマリーゾスタク著、分子篩便覧、1992年、および米国特許第5282858号明細書に記述されていて、その内容も如何なる目的であれ参照として本明細書の記載とする。使用することができる液体タイプの異性化触媒としては、ペンタカルボニル鉄FeCO5がある。ノルマルアルファオレフィンの異性化工程は、バッチ式でも連続式でも実施することができる。工程温度は50°C乃至250°Cの範囲であってよい。バッチ式で一般的な方法は、撹拌式オートクレーブ又はガラスフラスコを使用することであり、所望の反応温度に加熱してもよい。連続法は固定床法で最も効率良く行われる。固定床法の空間速度は、毎時0.1乃至10又はそれ以上の質量の空間速度範囲であってよい。固定床法では、異性化触媒を反応器に充填して、少なくとも150°Cの温度で減圧下でまたは乾燥不活性ガスを流しながら活性化又は乾燥する。活性化後に、異性化触媒の温度を所望の反応温度に調節し、そして反応器にオレフィン流を導入する。部分分枝した異性化オレフィンを含む反応器流出液を捕集する。得られた部分分枝異性化オレフィンは、種々のオレフィン分布アルファオレフィン、ベータオレフィン、内部オレフィン、三置換オレフィンおよびビニリデンオレフィンを有していて、所望のオレフィン分布および分枝度を得るためには非異性化オレフィン以外の分枝含量および条件を選択する。[アルキルキシレンのスルホン化操作]アルキルキシレンのスルホン化は、当該分野の熟練者に知られている任意の方法で実施することができる。スルホン化反応は一般に、約55°Cに維持した流下膜式管状反応器で行う。アルキルキシレンを、空気で希釈した三酸化硫黄と一緒に反応器に入れる。アルキルキシレンと三酸化硫黄のモル比を約1.05:1に維持する。[アルキルキシレンスルホン酸の中和操作]アルキルキシレンスルホン酸の中和は、当該分野の熟練者に知られている任意の方法で連続法でもバッチ法でも実施することができ、アルキルキシレンスルホネートが生成する。一般に、中和反応をインライン混合反応器で行い、アルキルキシレンスルホン酸と有機又は無機塩基を混合する。反応混合物の温度を約20°Cに維持する。使用するアルカリ金属の量は、アルキルキシレンスルホン酸毎に求めた酸価に基づく。[実施例1]トリフルオロメタンスルホン酸アルキル化触媒を用いたアルキルキシレンの製造実施例1A:C10-C58ノルマルアルファオレフィンによるオルト-キシレンのアルキル化トリフルオロメタンスルホン酸アルキル化触媒を用いて、アルキルキシレンを製造した。3リットルガラス反応器に窒素中で、オルト-キシレン904.09グラム、およびC10-C58ノルマルアルファオレフィン595.91グラムを充填して混ぜ合わせた。混合物を60°Cに加熱した。次に、トリフルオロメタンスルホン酸41.71グラムを撹拌しながら反応混合物に加えた。強い発熱が観察されて温度が122°Cに上昇した。反応混合物を4時間30分かけて室温まで放冷した。この冷却時間の後に冷たい蒸留水で反応を失活させ、次いで三回の逐次水洗を行って有機相から酸触媒を取り除いた。アルキルキシレン生成物を含む有機相を硫酸マグネシウムで乾燥し、そしてロトバプ蒸発器を使用して減圧下で余分なオルト-キシレンを留出させて、アルキルキシレン生成物を回収した。実施例1B:C10-C58異性化オレフィンによるオルト-キシレンのアルキル化トリフルオロメタンスルホン酸アルキル化触媒を用いて、アルキルキシレンを製造した。3リットルガラス反応器に窒素中で、オルト-キシレン852グラム、およびC10-C58異性化オレフィンノルマルアルファオレフィン含量は全オレフィンの約75600グラムを充填して混ぜ合わせた。反応混合物を40°Cに加熱した。次に、トリフルオロメタンスルホン酸42グラムを撹拌しながら反応混合物に加えた。強い発熱が観察されて温度が90°Cに上昇した。反応混合物を60°Cまで放冷し、この温度で2時間保持した。この冷却時間の後に、上記実施例1Aに記載したようにして反応を失活させ、そしてアルキルキシレンを回収した。実施例1C:C10-C58異性化オレフィンによるオルト-キシレンのアルキル化トリフルオロメタンスルホン酸アルキル化触媒を用いて、アルキルキシレンを製造した。3リットルガラス反応器に窒素中で、オルト-キシレン852グラム、およびC10-C58異性化オレフィンノルマルアルファオレフィン含量は全オレフィンの約40600グラムを充填して混ぜ合わせた。反応混合物を40°Cに加熱した。次に、トリフルオロメタンスルホン酸42グラムを撹拌しながら反応混合物に加えた。強い発熱が観察されて温度が90°Cに上昇した。反応混合物を60°Cまで放冷し、この温度で2時間保持した。この冷却時間の後に、上記実施例1Aに記載したようにして反応を失活させ、そしてアルキルキシレンを回収した。[実施例2]三塩化アルミニウムアルキル化触媒を用いたアルキルキシレンの製造C10-C58ノルマルアルファオレフィンによるオルト-キシレンのアルキル化三塩化アルミニウムアルキル化触媒を用いて、契約製造業者の元でオルト-キシレンとC10-C58ノルマルアルファオレフィンを用いた連続法で、アルキルキシレンを製造した。[実施例3]アルキルキシレンスルホン酸の製造上記実施例1及び2で製造したアルキルキシレンを用いて、アルキルキシレンスルホン酸を製造した。連続流下膜式反応器内でアルキルキシレンを空気及び三酸化硫黄の流れと接触させることにより、アルキルキシレンのスルホン化を実施した。アルキルキシレンと三酸化硫黄のモル比は約1:0.94であった。反応器のジャケット温度をおよそ55°Cに維持した。スルホン酸生成物を標定シクロヘキシルアミン溶液で電位差滴定して、試料中のスルホン酸および硫酸の質量を求めた。全酸価もASTMD-664試験を使用して測定した。下記第1表に、その結果をまとめて示す。実施例1A、1B及び1Cで製造したアルキルキシレンを二試料ずつ、上記のようにしてスルホン化した。これらアルキルキシレンスルホン酸の控えの方の試料は、1A’、1B’及び1C’として下記第1表に示す。第1表────────────────────────────────────実施例触媒RSO3HH2SO4酸価────────────────────────────────────実施例1ACF3SO3H86.80.77128実施例1A’CF3SO3H88.90.82128実施例1BCF3SO3H83.90.92124実施例1B’CF3SO3H84.40.91124実施例1CCF3SO3H83.70.96124実施例1C’CF3SO3H83.90.93120実施例2AlCl386.40.93118────────────────────────────────────:スルホン酸は全て平均分子量が453グラム/モルと推定される。[実施例4]中和が不完全及び中和が完全な中和アルキルキシレンスルホン酸の製造上記実施例3で製造したアルキルキシレンスルホン酸を用いて、中和が不完全なアルキルキシレンスルホン酸、および比較のための中和が完全なアルキルキシレンスルホン酸を製造した。ビーカー内で磁気撹拌しながらスルホン酸の中和を実施した。スルホン酸を約40°Cに加熱してスルホン酸の粘度を下げた。次に、水酸化ナトリウムの50質量水溶液を反応混合物に緩やかに加えた。反応混合物の温度を80°Cより低く維持して水の蒸発を制限した。添加した水酸化ナトリウムは、各スルホン酸について得られた酸価に基づいて計算した。100中和スルホン酸を製造するために、上記第1表に報告したスルホン酸について得られた全酸価分析結果に基づいて、スルホン酸試料中の酸種全て、スルホン酸およびH2SO4の中和に必要な正確な量の水酸化ナトリウムを反応混合物に添加した。90中和の実施例中和不完全な実施例では、100中和の計算値よりも10少ない水酸化ナトリウムを用いて中和を行った。100中和の実施例である比較例では、水酸化ナトリウム計算値100を用いた。以下に記す式を用いて、ナトリウムアルキルキシレンスルホネートの有効成分量を計算した:WSA:スルホン酸試料の質量グラムWRSO3H:シクロヘキシルアミン滴定で求めたアルキルキシレンスルホン酸の質量MwRSO3Na:アルキルキシレンナトリウムスルホネートの分子量グラム/モルMwRSO3H:アルキルキシレンスルホン酸の分子量グラム/モルWNaOHsol:低IFTの中和界面活性剤に用いたNaOH溶液50質量の質量中和不完全な実施例では、残存するスルホン酸を有効成分とみなしている。中和不完全な実施例を中和するのに水酸化ナトリウム溶液を少なく使用したので、それらの有効成分量は100中和の実施例である比較例よりも若干高くなっている。アルキルキシレンナトリウムスルホネートおよびアルキルキシレンスルホン酸の平均分子量としてそれぞれ、475g/モルと453g/モルを用いた。下記第2表に、中和が不完全及び中和が完全な実施例について収集した中和および有効成分量のデータを記す。第2表─────────────────────────────────────実施例TANにスルホン全酸価NaOH有効成分基づく中和酸の質量TANH2O─────────────────────────────────────比較例1A10024112843.9976.2実施例1A9024112839.5677.6比較例1B10024012442.4472.7実施例1B9024012438.1974.0比較例1C10024012042.4472.7実施例1C9024012038.1974.0比較例2A10024011840.3875.1実施例2A9024011836.3576.4─────────────────────────────────────[実施例5]キシレン部へのアルキル炭素鎖の結合位置の決定ガスクロマトグラフィGCおよび定量13C核磁気共鳴分光法13C-NMRにより、キシレン部へのアルキル炭素鎖の結合位置を決定した。GCで得られるピークの分解能は滞留時間とともに減少するので、アルキル鎖の炭素原子数12及び14についてのみ、キシレン環へのアルキル基の結合位置を正確に定量化することが可能である。一方、定量13C-NMRはアルキル鎖長部の全炭素原子の平均値を与える。13C-NMRもGCもオルト-キシレン環へのアルキル鎖の結合位置を示す。オルト-キシレンのアルキル化に触媒作用させるのに三塩化アルミニウムを用いると、主として生成する異性体は4-アルキル-1,2-ジメチルベンゼンであるが、一方、アルキル化触媒としてトリフルオロメタンスルホン酸を用いると、3-アルキル-1,2-ジメチルベンゼンと4-アルキル-1,2-ジメチルベンゼンの混合物が得られるように思われる。第1図及び第2図はそれぞれ、実施例2及び1Aで製造したC12及びC14オルト-キシレンスルホン酸のアルキレート部分について得られたGCクロマトグラムを示している。C12及びC14についてアルキル鎖の2位結合のGCピークの面積を平均化したことに基づいて、4-アルキル-1,2-ジメチルベンゼンのパーセントを計算した。アルキル基のアルキル炭素鎖へのキシレン環の結合位置も計算した。下記第3表に、実施例1A、1B、1C及び2について得られたGCクロマトグラフィの結果を記す。データは、4-アルキル-1,2-ジメチルベンゼンのパーセントが、アルキル化触媒がトリフルオロメタンスルホン酸である実施例1A、1B及び1Cでは、アルキル化触媒として三塩化アルミニウムを用いた実施例2よりもずっと低いことを示している。下記第3表に、上記実施例1及び2で製造したアルキルキシレンについてGCおよび13C-NMRで得られた結果を記す。[実施例6]界面張力の測定上記実施例4で製造した中和不完全なアルキルキシレンスルホン酸および完全体として中和アルキルキシレンスルホン酸の性能を、界面張力を測定することにより求めた。流動点がおよそ35°Cのミナス原油含ろう原油と、中和不完全なアルキルキシレンスルホン酸の水溶液および完全体として中和アルキルキシレンスルホン酸の水溶液とを使用して、界面張力を求めた。スピニングドロップ張力計を使用して、以下に記載する方法を利用して界面張力を93°Cで測定した。平衡界面張力法アルキルキシレンスルホン酸溶液、水、補助界面活性剤および塩化ナトリウムからなる5ミリリットルの試料を、ガラス管内の同体積の原油に加えた。試験管をしっかりと密閉して振とうした。試験管を93°Cで1ヶ月間平衡させた。平衡期間の最後に、水性相のアリコートをスピニング張力計のガラス管に入れた。次に、上部油相の小滴をガラス管に注入した。管を回転し、そして水溶液と油間の界面張力を、B.ボンネグート著、レビューサイエンティフィックインスツルメンツ、第13号1942年、p.6に記されている伸びた小滴についてのB.ボンネグート式を用いて求めた:IFT=ω2R3Δρ/4ωは回転速度であり、Rは小滴の半径であり、そしてΔρは油と水溶液の密度の差である。一般に系が平衡に達するのに1乃至3時間かかる。上記実施例4に記載した中和が不完全なスルホン酸および中和が完全なアルキルキシレンスルホン酸の試料は、中和が不完全なスルホン酸および中和が完全なアルキルキシレンスルホン酸0.24質量有効成分に基づく、および補助界面活性剤としてs-ブチルアルコール0.067質量を用いて調製した。0.1から0.5の間の塩化ナトリウム溶液を存在させて界面張力データを収集した。下記第4表に、界面張力測定の結果を記す。中和不完全なアルキルキシレンスルホン酸のIFTデータを完全体として中和アルキルキシレンスルホン酸のデータと比較し、下記式を用いてIFTの減少を計算した:IFT減少=[1-IFT/IFT]×100SA=スルホン酸第4表のデータは、本発明の中和が不完全なアルキルキシレンスルホン酸と油間の界面張力が、中和が完全なアルキルキシレンスルホン酸に比べて顕著に減少することを示している。トリフルオロメタンスルホン酸を用いて製造した中和が完全なアルキルキシレンスルホン酸組成物と油間の界面張力の方が、実施例1CのNaCl0.1質量を除いては試験した全ての塩分において、中和不完全なアルキルキシレンスルホン酸組成物で得られた界面張力よりも高い。NaCl0.1質量の極度に低い塩分では、測定したIFTが高くて系は最適塩分ではない。三塩化アルミニウムを用いて製造した中和不完全及び完全中和のアルキルキシレンスルホン酸についてのIFTデータは、最適塩分がNaCl約0.2質量であることを示している、というのはこれより上の塩分ではIFT値が全てずっと高くなっているからである。NaCl0.3質量及びそれ以上の塩分では、完全体として中和試料の方が中和不完全な試料よりも低いIFT値を与えた。0.00088ダイン/センチメートルという最も低いIFT値は、実施例2の中和不完全な試料でNaCl0.2質量のときに得られたが、一方、実施例2の完全中和の試料はこの塩分では0.009ダイン/センチメートルのIFT値を与えた。三塩化アルミニウムを用いて製造した中和不完全なアルキルキシレンスルホン酸で得られた最も低いIFT値は、NaCl0.2質量のときの0.00088ダイン/センチメートルであったが、それに比べて、三塩化アルミニウムを用いて製造した完全中和のアルキルキシレンスルホン酸ではNaCl0.3質量のときに0.002ダイン/センチメートルが得られた。トリフルオロメタンスルホン酸を用いて製造した完全中和のアルキルキシレンスルホン酸および中和不完全なアルキルキシレンスルホン酸の最適塩分の方が、三塩化アルミニウムを用いて製造した完全中和のアルキルキシレンスルホン酸および中和不完全なアルキルキシレンスルホン酸で観察された最適塩分よりも高く、それぞれ塩化ナトリウム0.5と塩化ナトリウム0.2-0.3である。第3図は、トリフルオロメタンスルホン酸を用いて製造した完全中和及び90中和のアルキルキシレンスルホン酸についてのIFTデータのグラフを示し、そして第4図は、三塩化アルミニウムを用いて製造した完全中和及び90中和のアルキルキシレンスルホン酸についてのIFTデータのグラフを示している。グラフは、アルキルキシレンスルホン酸が100ではなくて90しか中和されていない場合にIFTが減少することを明確に示している。また、第4表のデータは、三塩化アルミニウムを用いたアルキル化で得られた、アルキルキシレン部の95より多くを4-アルキル-1,2-ジメチルベンゼン4-アルキル-オルト-キシレン異性体として有する中和不完全なアルキルキシレンスルホン酸の方が、トリフルオロメタンスルホン酸を用いて得られた、アルキルキシレンの65-73を4-アルキル-1,2-ジメチルベンゼン4-アルキル-オルト-キシレンとして有する中和不完全なアルキルキシレンスルホン酸よりも、インドネシアのミナス油田で見られるような0.2から0.3の間の塩分を含む油層では、含ろう原油の回収増進に優れていることも示している。"